(57)【要約】【課題】デザイン性が良好であり、成形可能な光透過型導電積層体を提供する。【解決手段】入力側から少なくとも表皮材と透明導電基材が順に積層された、光透過型導電積層体である。【選択図】図１
2017165100.tif 000002
【特許請求の範囲】
【請求項１】
入力側から少なくとも表皮材と透明導電基材が順に積層された、光透過型導電積層体。
【請求項２】
前記表皮材が、織物、編物、不織布、合成皮革、人工皮革からなる群から選択される少なくともひとつから構成される請求項１に記載の光透過型導電積層体。
【請求項３】
前記表皮材が、不織布から構成される層を含む請求項１に記載の光透過型導電積層体。
【請求項４】
前記表皮材を構成する少なくともひとつの繊維質が、起毛加工されたものである請求項２または３に記載の光透過型導電積層体。
【請求項５】
前記表皮材が、単繊維繊度２ｄｔｅｘ以下の合成繊維および高分子弾性体を含む請求項１に記載の光透過型導電積層体。
【請求項６】
前記光透過型導電積層体の全光線透過率が５０％以上である請求項１〜５のいずれかに記載の光透過型導電積層体。
【請求項７】
前記光透過型導電積層体の表面抵抗値が１〜１０００Ω／□である請求項１〜６のいずれかに記載の光透過型導電積層体。
【請求項８】
透明導電基材が、ナノカーボン、インジウム−スズ酸化物、銀、銅、金属ナノワイヤ、導電性高分子からなる群から選択される少なくともひとつを含む請求項１〜７のいずれかに記載の光透過型導電積層体。
【請求項９】
請求項１〜８のいずれかに記載の光透過型導電積層体を用いた光透過型導電成形体。
【請求項１０】
透明導電基材が、ナノカーボン、導電性高分子のいずれかを含む請求項９記載の光透過型導電成形体。
【請求項１１】
請求項１〜８のいずれかに記載の光透過型導電積層体を用いた静電容量式タッチセンサー。
【請求項１２】
請求項１〜８のいずれかに記載の光透過型導電積層体の製造方法であって、フィルムインサート成型、真空成型、３次元ラミネート成型、熱プレス成型からなる群から選択される少なくともひとつで成型する光透過型導電成形体の製造方法。
【発明の詳細な説明】
【技術分野】
【０００１】
本発明は、光透過型導電積層体に関する。より詳細には、光を透過し、優れた導電性能を有する立体成形可能な光透過型導電積層体、それを用いた光透過型導電成形体に関する。
【背景技術】
【０００２】
従来より、自動車の運転席周りにオーディオやヒーターコントロールパネルなどを作動させるためにメカニカルスイッチが配置されている。メカニカルスイッチは誤動作が少ないことや入力感があることが長所であるが、近年多くの機能の採用に伴いスイッチ数も増えざるを得ず、操作性およびデザイン性の観点からスイッチ数の簡略化が求められている。
【０００３】
そこで、最近カーナビゲーションやインフォメーションディスプレイにスイッチの統合化が始まっている。これらデバイスの入力には抵抗膜式、または静電容量式タッチセンサーが用いられており、液晶ディスプレイに様々な情報を表示することが出来るため、スイッチ数の簡略化が可能となっている。特許文献１には表示領域を変更する事でドライバーが使用したい機能と表示領域を拡張し、必要のないコンテンツは最小の機能と表示領域を残す事で情報の分別をし易くすることが提案されている。
【０００４】
また、自動車の内装品には、商品を差別化したり、ユーザーの嗜好の多様化に対応するために、より新しい表面加飾の技術が求められるようになってきており、特許文献２には、皮革調の外観と触感を備えると共に、バックライティングを行うことにより、皮革調の表面に透過意匠が浮かびあがる意匠面を備えた合成樹脂成形品が提案されている（特許文献１、２）。
【０００５】
また、一領域に形成された透過部から発光部材の発光を透過させる光透過性皮革調シートが提案されている。本技術は接触スイッチを備えることが可能であり、接触スイッチ上に配置された皮革調シート越しに押圧することにより、光源が発光し、透過部を通過した光が皮革調シート上に浮かび上がるものである。
【先行技術文献】
【特許文献】
【０００６】
【特許文献１】特開２０１５−２１４３３４号公報
【特許文献２】特開２０１４−１７３２０３号公報
【特許文献３】特開２０１６−８１８１７号公報
【発明の概要】
【発明が解決しようとする課題】
【０００７】
しかしながら、現状の液晶ディスプレイは平面であるため、立体形状が多く採用されている車内のデザイン性を損なうこと、また、液晶ディスプレイ上に設けられているタッチセンサーも平面のため、運転中に入力しようとした場合、どこに触れているのか認識できないことが課題となっている。
【０００８】
また、特許文献２の技術は、表面が樹脂エラストマーで構成されている。表面の外観や、触感の観点から見ると、織布の表面に樹脂が塗布され表面が銀面調に処理された合成皮革や、不織布に高分子弾性体が含浸され表面が銀面調あるいはスエード調に処理された人工皮革には高級感が劣るものであった。
【０００９】
また、特許文献３の技術は、高級感を有する皮革調シートを表面に配したものであるが、スイッチの入力操作が押圧によるものであり、押圧時に皮革調シートが撓むため、繰り返しの操作により皮革調シートが伸びて外観が悪化することや、強く押下することによる摩擦によって外観の悪化をまねくものであった。
【００１０】
従って、本発明の目的は、上記問題に鑑み、デザイン性が良好でありながら、繰り返しの入力操作を行っても外観の品位が変化しない、かつ操作性に優れた形状に成形可能な光透過型導電積層体を提供することである。
【課題を解決するための手段】
【００１１】
課題を解決するために、本発明は以下のとおりである。
（１）入力側から少なくとも表皮材と透明導電基材が順に積層された、光透過型導電積層体。
（２）表皮材が、織物、編物、不織布、合成皮革、人工皮革のいずれかである光透過型導電積層体。
（３）表皮材が、不織布から構成される層を含む光透過型導電積層体。
（４）表皮材を構成する少なくともひとつの繊維質が、起毛加工されたものである光透過型導電積層体。
（５）表皮材が、単繊維繊度２ｄｔｅｘ以下の合成繊維および高分子弾性体を含む光透過型導電積層体。
（６）透明導電基材の全光線透過率が５０％以上である光透過型導電積層体。
（７）透明導電基材の表面抵抗値が１〜１０００Ω／□である光透過型導電積層体。
（８）透明導電基材の材料がナノカーボン、インジウム−スズ酸化物、銀あるいは銅メッシュ、金属ナノワイヤ、導電性高分子のいずれかを含む光透過型導電積層体。
（９）光透過型導電積層体を用いた光透過型導電成形体。
（１０）透明導電基材の材料がナノカーボン、導電性高分子のいずれかを含む光透過型導電成形体。
（１１）光透過型導電積層体および請光透過型導電成形体を用いた静電容量式タッチセンサー。
（１２）光透過型導電積層体をフィルムインサート成型、真空成型、３次元ラミネート成型、および熱プレス成型からなる群から選択される少なくともひとつで成型する光透過型導電成形体の製造方法。
【発明の効果】
【００１２】
本発明によれば、例えば、車載用タッチスイッチに用いる場合、スイッチを使用しないときは、表皮材にスイッチが隠れているためデザイン性が良好であり、表皮材表面に触れるなどの動作により背面から光が投影されると、表示部が浮かび上がりスイッチとして機能する。さらに本発明の光透過型導電成形体は、凹凸をつけることが出来るため運転中で前を向いた状態でもスイッチの位置などを認識することが出来るため誤動作させることなく、使用することが出来る。
【図面の簡単な説明】
【００１３】
【図１】本発明の光透過型導電積層体の断面模式図である。
【図２】本発明の光透過型導電積層体を用いた静電容量式タッチセンサーにおいて、通常時の入力側から見た模式図である。
【図３】本発明の光透過型導電積層体を用いた静電容量式タッチセンサーにおいて、使用時の入力側から見た模式図である。
【図４】図３のＡ−Ａ’の断面図である。
【図５】本発明の光透過型導電成形体を用いた静電容量式タッチセンサーにおいて、使用時の入力側から見た模式図である。
【図６】図５のＢ−Ｂ’の断面図である。
【図７】本発明の光透過型導電成形体を作製する真空成形の金型の模式図である。
【図８】図７のＣ−Ｃ’の断面図である。
【発明を実施するための形態】
【００１４】
［光透過型導電積層体］
本発明の光透過型導電積層体は少なくとも入力側から表皮材と透明導電基材が積層された光透過型導電積層体である。本発明の光透過型導電積層体は光透過性を有するため、例えばＬＥＤなどの光源を透明導電基材側（背面）に配置し、発光させることにより表皮材表面に図形や文字等の意匠を表示させることが可能である。また、表皮材表面を指で触れるあるいは表皮材表面近傍に手を近づけると光源が点灯し、スイッチ機能として動作する静電容量式タッチセンサーとして用いることができる。タッチセンサーとして用いることができるため、押下式のスイッチに比べ、操作の際に手で触れる表皮材に対して、実使用においてのダメージが少ないため、品位の悪化等が起こりにくい。
【００１５】
入力側とは、タッチセンサーとして、手などで触れ、操作を行う面のことをいう。
【００１６】
例えば、図２〜４に示す静電容量式タッチセンサーにおいて、ＬＥＤ６から拡散板５を介して３０００ｃｄ／ｍ２の光を光透過型導電積層体に入射した時の出射輝度は好ましくは５０ｃｄ／ｍ２以上、さらに好ましくは１００ｃｄ／ｍ２以上である。この範囲にあることで、表示部を容易に認識することが出来る。
【００１７】
［表皮材］
本発明において、光透過型導電積層体に用いられる表皮材は、織物や編物などの織布、不織布、織布の表面に樹脂が塗布され表面が銀面調に処理された合成皮革、不織布に高分子弾性体が含浸され表面が銀面調あるいはスエード調に処理された人工皮革などを用いることができる。中でも、光透過型導電積層体の背面に配した光源が点灯した時にスイッチの文字や記号の視認性のために表皮材が不織布層あるいは起毛層を含んでいることが好ましい。
【００１８】
これらを構成する織布や不織布には綿、麻、毛、絹等の天然繊維、ポリエチレンテレフタレート、ポリブチレンテレフタレート、ポリトリメチレンテレフタレート、ポリエチレン−２，６−ナフタレンジカルボキシレートなどのポリエステル、６−ナイロン、６６−ナイロンなどのポリアミド、ポリビニルアルコール、ポリアクリル、ポリエチレン、ポリプロピレンなどの各種合成繊維を用いることができる。これらの繊維は単独であるいは混合して使用してもよい。表皮材の表面を構成する繊維は、強度、寸法安定性、耐光性、染色性の観点からポリエチレンテレフタレート、ポリブチレンテレフタレート、ポリトリメチレンテレフタレート等のポリエステル繊維を用いることが好ましい。表皮材に織布または合成皮革を用いる場合は、織物としては、例えば、平織、綾織および朱子織などが使用できる。編物としては、例えば、平編、ゴム編およびパール編などの緯編、シングルトリコット編、シングルコード編およびシングルアトラス編などの経編が使用できる。
【００１９】
織物の織密度としては、経４０〜３００本／インチ、緯４０〜２００本／インチが好ましい。編物の編密度としては、４０〜７０コース、３０〜５０ウェールが好ましい。織物の密度が経４０本／インチ、緯４０本／インチより少ない、または編物の密度が４０コース、３０ウェールより少ないと、密度が低すぎるため、開口部が存在することにより表皮材の防透性が得られなかったり、光源が点灯した時にスイッチの文字や記号の視認性が低下してしまったりする傾向があり、また、織物の密度が経３００本／インチ、緯２００本／インチより多い、または編物の密度が７０コース、５０ウェールより多いと、密度が高すぎるため、表皮材としての風合いが損なわれる傾向がある。
【００２０】
表皮材に不織布または人工皮革を用いる場合は、不織布を構成する極細繊維の平均単繊維繊度としては、シートの柔軟性やスエード調表面に処理した場合の品位の観点から０．００１ｄｔｅｘ以上１．０ｄｔｅｘ以下であることが重要である。好ましくは０．５ｄｔｅｘ以下、より好ましくは０．３ｄｔｅｘ以下である。一方、染色後の発色性や堅牢度の観点からは、０．０１ｄｔｅｘ以上であることが好ましい。
【００２１】
不織布を用いる場合には、不織布の内部に強度を向上させるなどの目的で、織物や編物を挿入してもよい。なお、織物や編物を構成する繊維の平均単繊維繊度は特に限定はなく、０．００１ｄｔｅｘ以上２ｄｔｅｘ以下であってもよい。
【００２２】
また、この表皮材は、高分子弾性体が含浸されていてもよく、高分子弾性体からなる表皮層が設けられていても良い。高分子弾性体の具体例としては、例えば、ポリウレタン系弾性体，アクリル系弾性体，ポリアミドエラストマー等のポリアミド系弾性体，ポリエステルエラストマー等のポリエステル系弾性体，ポリスチレン系弾性体，ポリオレフィン系弾性体等が挙げられる。これらの中では、ポリウレタン系弾性体が、柔軟性と充実感に優れる点からとくに好ましい。
【００２３】
ポリウレタンの製造方法としては、特に限定されるものではなく、従来から知られている方法、すなわち、ポリマーポリオール、ジイソシアネート、鎖伸張剤を適宜反応させて製造することができる。また、溶剤系であっても水分散系であっても良い。
【００２４】
ポリオールとしては、ポリカーボネート系ジオール、ポリエステル系ジオール、ポリエーテル系ジオール、シリコーン系ジオールや、これらを組み合わせた共重合体を用いてもよい。中でも耐加水分解性の観点から、ポリカーボネート系ジオール、ポリエーテル系ジオールを用いることが好ましく、さらに耐光性、耐熱性といった観点から、ポリカーボネート系ジオールを用いることがより好ましい。
【００２５】
表皮材を構成する織布あるいは不織布の目付は、特に限定されないが、例えば、１００〜１８００ｇ／ｍ２、さらには２００〜９００ｇ／ｍ２であることが好ましい。また、織布あるいは不織布の見かけ密度も特に限定されないが、例えば、０．２０ｇ／ｃｍ３以上、さらには０．３０〜０．７０ｇ／ｃｍ３であることが好ましい。見かけ密度が低すぎる場合には繊維の密な部分と疎な部分とが存在することにより表皮材の防透性が得られなかったり、光源が点灯した時にスイッチの文字や記号の輪郭がぼやけてしまったりする傾向があり、高すぎる場合には、柔軟な風合いが損なわれ、成型性が低下する傾向がある。
【００２６】
また、表皮材を構成する繊維質基体が織布である場合は、表面または裏面、あるいは両面に起毛層を有していることが好ましい。起毛層を有していない場合、光源が点灯した時に織物や編物の組織による干渉模様が生じ、スイッチの文字や記号がぼやけてしまったり、輝度の強弱ばらつきが生じてしまったりして、視認性が低下する傾向がある。織布に高分子弾性体からなる表皮層を設けた合成皮革とする場合も表皮材を構成する繊維質基体に起毛層を有していることが好ましい。
【００２７】
表皮材の厚みは特に限定されないが、例えば、０．３〜３ｍｍ、さらには０．５〜２ｍｍ、とくには０．５〜１ｍｍであることが好ましい。また、全光線透過率を向上させるために、後述する防透性や物性に問題の範囲で薄くすることが好ましい。
【００２８】
また、表皮材は、防透性が９０％以上であることが好ましい。防透性が９０％以上であることで、光透過型導電積層体の背面から光が投影されていないときに光透過型導電積層体に覆われてある成形体の色や模様が十分に遮蔽されるため、デザイン性を損なうことがない。防透性は９５％以上であることがより好ましく、９７％以上であることがさらに好ましい。
【００２９】
表皮材の表面抵抗値は積層する透明導電基材の表面抵抗値により決定するが、車載用静電容量式タッチスイッチに使用する場合、透明導電基材の表面抵抗値を１００Ω／□とすると、表皮材の表面抵抗値は１０５Ω／□以上、１０１１Ω／□以下が好ましく、１０6Ω／□以上、１０１１Ω／□以下がさらに好ましく、１０７Ω／□以上、１０１０Ω／□以下がさらに好ましい。この範囲にあることで、タッチセンサーとしての動作を妨げることもなく、また帯電防止としての機能も有するため好ましい。
【００３０】
［表皮材の製法］
上記表皮材を構成する繊維質基体の繊維は、溶融紡糸法により直接紡糸されたものや、紡績糸、海島型繊維から海成分を溶解または分解することによって除去して得られる極細繊維などの極細繊維発生型繊維から取り出したものが使用できる。
【００３１】
上記不織布は、例えば、いわゆるスパンボンド法を用いて、海島型複合繊維を溶融紡糸法を用いて紡糸し、これを切断せずにネット上に捕集して長繊維のウェブを形成する方法や、任意の繊維長（例えば１８〜１１０ｍｍ）にカットしてステープル化した短繊維をカード法およびエアレイ法などの乾式法、および水中に各繊維を分散させたスラリーを用いた抄造法などにより短繊維のウェブを形成する方法等が挙げられる。
【００３２】
得られたウェブはスパンレース法と呼ばれる水流交絡法、ニードルパンチ法などを用いて交絡させることが、表皮材として用いるための強度を得るために好ましい。
【００３３】
得られた前記不織布には、繊維の緻密感向上のために、温水やスチーム処理によって収縮処理を施してもよい。
【００３４】
繊維質基体中の海島型複合繊維の極細化処理の方法としては、海成分を水や溶剤等で膨潤、抽出または分解除去する化学的方法により繊維束状の極細繊維に変換される。例えば、ポリスチレンを海成分に用いた海島型複合繊維の場合においては、トリクロロエチレンで処理することで、また、ポリビニルアルコール系樹脂等の水溶性樹脂やアルカリ易分解性樹脂を海成分に用いた海島型複合繊維の場合においては、水、アルカリ性水溶液、酸性水溶液等で熱水加熱処理することにより海成分が除去される。
【００３５】
また、極細化処理の方法としては、他に機械的方法が用いられる場合もある。機械的方法とは、物理的な刺激を付与することによって極細化する方法であり、例えば上記のニードルパンチ法やウォータージェットパンチ法等の衝撃を与える方法の他に、ローラー間で加圧する方法、超音波処理を行う方法等が挙げられる。
【００３６】
また、海島型複合繊維の極細化処理の際、一時的な補強材としてポリビニルアルコール等の水溶性樹脂を付与することができる。補強材は、一時的にシート形状を保つことができるものであり、後工程で抽出除去できるものが好ましい。
【００３７】
繊維質基体が不織布である場合、不織布の形態安定性を高める目的で、不織布の極細繊維化処理を行う前または後に、収縮処理された不織布に高分子弾性体を含浸付与することが好ましい。
【００３８】
高分子弾性体がポリウレタンの場合、その含有割合は、形成される不織布との合計量に対して、４〜４０質量％、さらには、８〜３０質量％の範囲で含有させることが好ましい。ポリウレタン系弾性体の含有割合が４質量％未満の場合には形状安定性を充分に付与することができず、４０質量％を超える場合には柔軟な風合いが低下し、成型性が損なわれる傾向がある。
【００３９】
不織布にポリウレタンを含浸付与する方法としては、ポリウレタンの溶液または水系エマルジョンで満たされた浴中にウェブ絡合シートを浸した後、プレスロール等で所定の含浸状態になるように絞るという処理を１回又は複数回行うディップニップ法が好ましく用いられる。また、その他の方法として、バーコーティング法、ナイフコーティング法、ロールコーティング法、コンマコーティング法、スプレーコーティング法等を用いてもよい。
【００４０】
そして、ポリウレタンを不織布に含浸し、ポリウレタンは感熱凝固または乾燥凝固させる乾式法、湿熱法、液中凝固させる湿式法等により凝固させることにより、ポリウレタンをウェブ絡合シートに含浸付与させて固定させることができる。中でも、ポリウレタンが透明となる乾式法により凝固させる方法を採用することも好ましい。乾式法により不織布内のポリウレタンを透明にすることで、全光線透過率が向上する傾向にあり、文字や記号の視認しやすくなる。なお、凝固させたポリウレタンを架橋させるために、凝固及び乾燥後に加熱処理してキュア処理を行うことも好ましい。
【００４１】
なお、乾燥温度やキュア温度は低すぎると処理時間が長時間となり、高すぎるとポリウレタンの熱劣化の原因となる可能性があることから、８０℃以上１８０℃以下が好ましい。より好ましくは９０℃以上１６０℃以下である。
【００４２】
ポリウレタン樹脂は、各種の添加剤、例えば、カーボンブラックなどの顔料、リン系、ハロゲン系、シリコーン系および無機系などの難燃剤、フェノール系、イオウ系およびリン系などの酸化防止剤、ベンゾトリアゾール系、ベンゾフェノン系、サリシレート系、シアノアクリレート系およびオキザリックアシッドアニリド系などの紫外線吸収剤、ヒンダードアミン系やベンゾエート系などの光安定剤、ポリカルボジイミドなどの耐加水分解安定剤、可塑剤、帯電防止剤、界面活性剤、柔軟剤、撥水剤、凝固調整剤、染料、防腐剤、抗菌剤、消臭剤、セルロース粒子等の充填剤、およびシリカや酸化チタン等の無機粒子などを含有することができる。また、より全光線透過率の向上が必要な場合は、ポリウレタンは無色であることが好ましく、ポリウレタン樹脂へカーボンブラックなどの顔料や、染料等の有色の添加剤を含まない形態が好ましい。
【００４３】
このようにして得られた、ポリウレタンが付与された不織布は、次に、不織布の厚み方向に対して垂直に２枚以上にスライスする方法をとることができる。ここでいうスライス処理とは、一般の天然皮革の処理方法のおける分割工程に類似した処理であり、例えば室田製作所（株）の漉割機等によって行うものである。スライス処理や後段のバフィング処理、これらの組み合わせによって、不織布を目的の厚みに調節することが出来る。
【００４４】
また、表皮材を構成する繊維質基体の表層をサンドペーパーなどを用いてバフィング処理して起毛処理または立毛処理することにより、スエード調やヌバック調の表皮材が得られる。
【００４５】
また、表皮材を構成する繊維質基体の表層に高分子弾性体からなる表皮層を設けた場合、銀付き調の表皮材が得られる。
【００４６】
また、表皮材は必要に応じて染色される。染色は、分散染料、反応染料、酸性染料、金属錯塩染料、硫化染料、硫化建染染料などを主体とした染料を繊維の種類に応じて適宜選択し、パッダー、ジッガー、サーキュラー、ウィンスなど繊維の染色に通常用いられる公知の染色機を使用して行われる。例えば、極細繊維がポリエステル系極細繊維の場合には、分散染料を用いて高温高圧染色により染色することが好ましい。
【００４７】
また、全光線透過率を向上させるため、淡色に染色することも好ましい形態である。
【００４８】
また、この表皮材は例えば染料、柔軟剤、風合い調整剤、ピリング防止剤、抗菌剤、消臭剤、撥水剤、耐光剤、耐侯剤等の機能性薬剤が含まれていても良い。
【００４９】
［透明導電基材］
本発明で用いられる透明導電基材は樹脂に導電材料を混合させて基材化したもの、あるいは、透明基材の少なくとも一方に導電材料を積層することによって得られるが、透明導電性の点から透明基材の少なくとも一方に導電材料を積層することが好ましい。
【００５０】
前記透明基材としては、用途や成型方法によって適宜選択することができるが、光透過型導電積層体の生産性の観点より熱可塑性樹脂が好ましい。具体的には、ポリエステル樹脂、ポリカーボネート樹脂、アクリル樹脂および環状オレフィン樹脂、ポリアリレート樹脂、アクリロニトリル−ブタジエン−スチレン共重合合成樹脂からなる群より選ばれる少なくとも１つの樹脂を含むことが好ましい。また、複数の透明基材を組み合わせて用いることもできる。例えば、２種以上の樹脂を積層した透明基材などの複合基材であってもよい。
【００５１】
基材の形状については、用途によって適宜選択すればよい。例えば本発明に用いる透明導電基材の上部に加飾板などを用いる場合は、コスト、生産性、取り扱い性等の観点からは３００μｍ以下の樹脂フィルムが好ましく、より好ましくは２００μｍ以下、さらに好ましくは１５０μｍ以下、特に好ましくは１００μｍ以下の樹脂フィルムを用いればよい。一方、本発明の光透過型導電積層体のみで使用する場合は、積層体の強度を付与するために３００μｍ以上の樹脂板を用いることが出来る。
【００５２】
前記透明基材の上に導電材料を積層しやすくするために基材表面にコロナ処理やプラズマ処理などの表面処理やアンダーコート層を積層してもよい。
【００５３】
前記導電材料は、使用環境に応じて適宜選択できるが、光透過型導電積層体の形状が平面あるいは湾曲形状であれば、ナノカーボン、導電性高分子、インジウム−スズ酸化物、銀あるいは銅メッシュ、金属ナノワイヤを好適に用いることができる。  
【００５４】
導電材料の積層方法は特に限定されず、既知の湿式コーティング方法、例えば吹き付け塗装、浸漬コーティング、スピンコーティング、ナイフコーティング、キスコーティング、グラビアコーティング、スロットダイコーティング、ロールコーティング、バーコーティング、スクリーン印刷、インクジェット印刷、パット印刷、他の種類の印刷方法などが利用できる。また、乾式コーティング方法を用いてもよい。乾式コーティング方法としては、スパッタリング、蒸着などの物理気相成長や化学気相成長などが利用できる。また塗布は、複数回に分けて行ってもよく、異なる２種類の塗布方法を組み合わせてもよい。好ましい塗布方法は、湿式コーティングであるグラビアコーティング、バーコーティング、ダイコーティングである。前記導電材料を積層し、導電層を形成後、前記導電層上に積層される材料との密着性向上や導電材料の信頼性向上のため導電性を損なわない程度でオーバーコート層を設けることができる。
［光透過型導電積層体］
表皮材と透明導電基材を積層状態に設けて光透過型導電積層体を得る方法としては、接着剤により接着させる方法が好ましく用いられる。特に表皮材の裏面に熱溶融性接着剤を塗布した後に、フィルムとラミネート加工により積層一体化する方法が好適に用いられる。このとき、熱溶融性接着剤はフィルムに用いられる樹脂材料よりも融点の低い材料を用いることが好ましい。表皮材の裏面に熱溶融性接着剤を塗布する方法としては、表皮材の裏面全面にコーティングする方法のほか、スポット状に塗布する方法をとることができる。
【００５５】
本発明で用いられる光透過型導電積層体は全光線透過率は１％以上が好ましい。好ましくは５％以上、より好ましくは１０％以上、さらに好ましくは２０％以上である。これらの範囲にあることで、光源からの光が光透過型導電積層体を透過し、文字や記号が視認できるため好ましい。
【００５６】
本発明で用いられる透明導電基材の表面抵抗値は１Ω/□以上１０００Ω/□以下が好ましい。また、使用するデバイスに応じて適宜決定されるが、例えば静電容量式タッチセンサーの場合、好ましくは１００〜２０００Ω/□、より好ましくは、１００〜１０００Ω/□、さらに好ましくは１００〜５００Ω/□である。これらの範囲にあることでのＩＣコントローラーの設計が容易となり、良好な作動性が得られるため好ましい。
【００５７】
本発明で用いられる透明導電基材には表示マークや配線などの印刷をすることが出来る。印刷方法は、印刷インキの種類や厚みなどによって適宜用いればよいが、スクリーン印刷、オフセット印刷、インクジェット法が挙げられる。
［成型加工］
本発明の光透過型導電積層体は、様々な成型方法を使って、凹凸等所望の形状を有する光透過型導電成形体を得ることができる。成形加工により、凹凸をつけることでき、運転中で前を向いた状態でもスイッチの位置などを認識することが出来るため誤動作させることなく、使用することが可能となる。
真空成型、圧空成型、真空成型と圧空成型を組み合わせた圧空真空成型、プレス成型、プラグ成型、ラミネート成型、インモールド成型、インサート成型などの成型方法で成型することが可能である。本発明において、光透過型導電積層体の基材に用いられる樹脂の性質や、基材上に積層される層に用いられる樹脂の性質、表皮材の性質、さらにはそれぞれの厚み、成型させる形状に合わせた成型方法を選択することができるが、生産性の観点からフィルムインサート成型、真空成型、３次元ラミネート成型、熱プレス成型が好ましく用いられる。
【００５８】
［光透過型導電成形体］
本発明でいう光透過型導電成形体とは本発明の光透過型導電積層体を例えば上述した［成型加工］の項に記載した方法で成型したものをいう。本発明の光透過型導電成形体に用いる透明導電基材は成形性の面から、ナノカーボン、導電性高分子が好適に用いることができるが、成形倍率や、成形時にかかる熱、紫外線や高温高湿による信頼性の面からナノカーボンがもっとも好適である。前記ナノカーボンはカーボンナノチューブ（ＣＮＴと略すことがある）、グラフェン、フラーレンの他、短冊形状のグラフェンリボンやカーボンナノチューブの内部にフラーレンを配したピーポッド、円錐形状のナノホーンなどをいうが、導電性や生産性の観点からカーボンナノチューブが好ましく用いられる。また、本発明の成型体は、加飾フィルムや他の樹脂材料と貼り合せて使用することもできる。
【００５９】
［用途］
本発明の光透過型導電積層体および光透過型導電成形体はタッチセンサー、光透過型面状発熱体、電磁波シールドなどに使うことができる。特に静電容量式タッチセンサーに好適に用いることができ、家電や車載、建材向けにおいては湾曲や成型できることによるデザイン性が向上するため良好なタッチセンサーとして使用することができる。
【実施例】
【００６０】
以下、本発明を実施例に基づき、具体的に説明する。ただし、本発明は下記実施例に限定されるものではない。
【００６１】
［評価方法］
（１）表面抵抗値
透明導電基材の導電材料を積層した面に４探針プローブを密着させて、４端子法により室温下で導電層表面における表面抵抗値Ｒ０を測定した。測定に使用した装置は、ダイアインスツルメンツ（株）製の抵抗率計ＭＣＰ−Ｔ３６０型、使用したプローブはダイアインスツルメンツ（株）製の４探針プローブＭＣＰ−ＴＦＰである。サンプルの幅が小さく４端子法により測定が困難な場合は、サンプルの両端部に幅５ｍｍに銀ペースト（太陽インキ社製、「ＥＣＭ−１００」）を塗布、９０℃３０分乾燥し、テスターで端子間抵抗値を測定し、表面抵抗値を算出することとする。
【００６２】
（２）光透過型導電積層体の全光線透過率
ＪＩＳ−Ｋ７３６１（１９９７年）に基づき、濁度計（日本電色工業（株）製「ＮＤＨ４０００」）を用いて光透過型導電積層体について透明導電基材面から入射するように測定した。全光線透過率が１％以上の素材を光透過型導電性積層体として適した素材であると判定した。
【００６３】
（３）表皮材の防透性
一般財団法人カケンテストセンターで実施している防透性試験にて評価した。白色と黒色のそれぞれのタイルの上に光透過型導電積層体を重ね合わせ、表皮材表面の色を測色機で測定する。光透過型導電積層体の下に白色タイルがある時と黒色タイルがある時のそれぞれの明度を測定し、以下の式にて防透性（％）を算出した。防透性が９０％以上の素材を光透過型導電性積層体として適した素材であると判定した。
防透性（％）＝（黒色タイル使用時の明度）／（白色タイル使用時の明度）×１００
（４）表皮材の透過文字視認性
白色ＬＥＤ３００００ｃｄ／ｍ２、全光線透過率２０％の拡散板を用いて作製した輝度３０００ｃｄ／ｍ２のバックライト上に黒の遮光フィルムから白抜きした５ｍｍ×５ｍｍサイズのArialフォントのアルファベット文字（Ｂ、Ｅ）を置き、その上に光透過型導電積層体を被せ、５０ｃｍ離れた距離で目視観察し、以下の基準で評価した。
評価者：２０代女性５名、視力１．０以上（矯正含む）
採点方法：評価者５名が下記の要領で採点し、合計が１１点以上の素材を光透過型導電性積層体として適した素材であると判定した。
３点：アルファベットのＢとＥとが識別できる。
２点：アルファベットのＢとＥとが識別できない。
１点：文字が確認できない。
以下、実施例、比較例で用いた表皮材について示す。
【００６４】
［表皮材１］
海成分としてポリスチレン２０部、島成分としてポリエチレンテレフタレート８０部からなる単繊維繊度３．８デシテックス、１６島、繊維長５１ｍｍの海島型複合短繊維を用い、カード、クロスラッパーを通してウェブを作製した。次いで１バーブ型のニードルパンチにて３０００本／ｃｍ２の打ち込み密度で処理し、繊維見掛け密度０．２３ｇ／ｃｍ３の複合短繊維不織布を得た。次に、固形分濃度１２質量％に調整し、約９５℃に加温した重合度５００、ケン化度８８％のポリビニルアルコールの水溶液に固形分換算で不織布重量に対し２５％の付着量になるように浸積し、ＰＶＡの含浸と同時に２分間収縮処理を行い、１００℃にて乾燥して水分を除去した。得られたシートを約３０℃のトリクレンでポリスチレンを完全に除去するまで処理し、単繊維繊度約０．２１デシテックスの極細繊維シートを得た。
【００６５】
次に、極細繊維シートに固形分濃度１２質量％に調整したポリカーボネート系ポリウレタン樹脂ＤＭＦ（Ｎ，Ｎ−ジメチルホルムアミド）溶液を含浸し、ＤＭＦ濃度３０質量％の水溶液中でポリウレタンを凝固させた。その後、ポリビニルアルコールおよびＤＭＦを熱水で除去し、１２０℃の温度で１０分間熱風乾燥することにより、不織布のポリエステル成分質量に対するポリウレタン樹脂の質量が３０質量％となるようにポリウレタン樹脂を付与したシート状物を得た。
【００６６】
上記のポリウレタン樹脂を付与したシート状物を厚さ方向に半裁し、半裁面と反対の表面を２４０メッシュのエンドレスサンドペーパーを用いた研削によって起毛処理を施した。そして、得られたスエード調の基材をベージュ色の分散染料を用い１３０℃で、１時間液流染色し、還元、中和処理を行った。
【００６７】
こうして、厚みが０．６ｍｍ、見かけ密度が０．４７ｇ／ｃｍ３であり、不織布／ポリウレタンの質量比は８０／２０である表皮材１を得た。
【００６８】
［表皮材２］
直接紡糸法によって単繊維繊度０．２１ｄｔｅｘの極細ポリエチレンテレフタレート繊維を製造し、長さ５ｍｍに切断して主体短繊維とした。この主体短繊維を水中に分散させてスラリーを作製した。このスラリーから抄造法によって目付１００ｇ／ｍ２の表面繊維層用抄造シートを作製した。裏面繊維層としてこの主体短繊維を水中に分散させてスラリーを作製した後、抄造法によって目付５０ｇ／ｍ２の裏面繊維層用抄造シートを作製した。
【００６９】
表面繊維層用抄造シートと裏面繊維用抄造シートの間に１６６ｄｔｅｘ／４８ｆのポリエチレンテレフタレート糸から成る目付１００ｇ／ｍ２の織物スクリムを挿入し、３層積層体を作製した。
【００７０】
この３層積層体へ直進流噴射ノズルを用いた高速水流を噴射して絡合させて交絡一体化した後に、エアースルー方式のピンテンター乾燥機を用いて１００℃で乾燥して３層構造の人工皮革用原反を得た。
【００７１】
この原反のに、熱可塑性樹脂として平均粒子径１.０μｍ、融点１６０℃のポリエチレン及びポリブチレンテレフタレート共重合樹脂を用いたエマルジョン（濃度１０％）を原反にピックアップ１００％で含浸させ、ピンテンター乾燥機を用いて１８０℃で熱処理することで乾燥及び熱可塑性樹脂の熱融着処理を行った。
【００７２】
次いで、表面を２４０メッシュのエンドレスサンドペーパーを用いた研削によって起毛処理を施した。そして、得られたスエード調の基材をベージュ色の分散染料を用い１３０℃で、１時間液流染色し、還元、中和処理を行った。
【００７３】
こうして、厚みが０．６ｍｍ、見かけ密度が０．４３ｇ／ｃｍ３であり、不織布／ポリウレタンの質量比は９０／１０である表皮材２を得た。
【００７４】
［表皮材３］
海成分の熱可塑性樹脂としてエチレン変性ポリビニルアルコール、島成分の熱可塑性樹脂としてＴｇが１１０℃である、イソフタル酸変性ポリエチレンテレフタレート（イソフタル酸単位の含有量６．０モル％）を、それぞれ個別に溶融させ、海成分中に均一な断面積の島成分が１０個分布した断面を形成しうるような、多数のノズル孔が並列状に配置された複数紡糸用口金に、それぞれの溶融樹脂を供給した。このとき、海成分と島成分との質量比が海成分／島成分＝２０／８０となるように圧力調整しながら供給した。そして、口金温度２６０℃に設定されたノズル孔より溶融繊維を吐出させた。
【００７５】
そして、ノズル孔から吐出された溶融繊維を平均紡糸速度が３４００ｍ／分となるように気流の圧力を調節したエアジェット・ノズル型の吸引装置で吸引することにより延伸し、平均繊度が２．５ｄｔｅｘの海島型複合長繊維を紡糸した。紡糸された海島型複合長繊維は、可動型のネット上に、ネットの裏面から吸引しながら連続的に堆積し、得られた海島型複合長繊維ウェブをネットから剥離し、表面温度７５℃の格子柄のエンボスロールにより仮接着して、目付４０ｇ／ｍ２の長繊維ウェブを得た。
【００７６】
次に、得られた長繊維ウェブをクロスラッパー装置を用いて目付が４００ｇ／ｍ２の重ね合せウェブを作成し、更に、ニードルパンチングすることにより三次元絡合処理した。ニードルパンチ後の絡合ウェブの目付は５００ｇ／ｍ２であった。
【００７７】
得られた絡合ウェブを水で湿潤させたのち、温度７０℃、相対湿度９５％の雰囲気中で３分間張力が掛からない状態で放置して熱処理することにより湿熱収縮させ、さらにマングルロールで厚みを調節して、目付９００ｇ／ｍ２、見かけ密度は０．６０ｇ／ｃｍ３に調整した。
【００７８】
次に、緻密化された絡合ウェブにポリカーボネート／エーテル系ポリウレタンを主体とする水系ポリウレタンエマルジョン（固形分濃度３０％）を含浸させた。そして、１５０℃の乾燥炉で水分を乾燥し、ポリウレタンを架橋させた。このようにして、ポリウレタン／絡合ウェブの質量比が１８／８２のポリウレタン絡合ウェブ複合体を形成した。
【００７９】
次に、ポリウレタン絡合ウェブ複合体を９５℃の熱水中に２０分間浸漬することにより海島型複合長繊維に含まれる海成分を抽出除去し、１２０℃の乾燥炉で乾燥することにより、厚さ約１．６ｍｍの基材の中間体シートが得られた。中間体シートに含まれる単繊維繊度は０．２１ｄｔｅｘであった。そして得られたシートを厚み方向に２分割し、そして、表面側を２４０番手のサンドペーパーで起毛処理を行ってスエード調に仕上げた。そして、得られたスエード調の基材をベージュ色の分散染料を用い１３０℃で、１時間液流染色し、還元、中和処理を行った。
【００８０】
こうして、厚みが０．６ｍｍ、見かけ密度が０．５３ｇ／ｃｍ３であり、不織布／ポリウレタンの質量比は７８／２２である表皮材３を得た。
【００８１】
［表皮材４］
海成分としてテレフタル酸とエチレングリコールを主たる構成成分としてなり、かつ、全酸成分に対し、８ｍｏｌ％の５−スルホイソフタル酸ナトリウムを含有する共重合ポリエステル２０部、島成分としてポリエチレンテレフタレート８０部からなる単繊維繊度３．８デシテックス、１６島、繊維長５１ｍｍの海島型複合短繊維を用い、カード、クロスラッパーを通してウェブを作製した。次いで１バーブ型のニードルパンチにて３０００本／ｃｍ２の打ち込み密度で処理し、繊維見掛け密度０．２６ｇ／ｃｍ３の複合短繊維不織布を得た。次に、固形分濃度１２質量％に調整し、約９５℃に加温した重合度１５００、ケン化度９９．５％のポリビニルアルコールの水溶液に固形分換算で不織布重量に対し２５％の付着量になるように浸積し、ＰＶＡの含浸と同時に２分間収縮処理を行い、１００℃にて乾燥して水分を除去した後、１６０℃で１５分加熱した。得られたシートを約６０℃の水酸化ナトリウム８％水溶液で海成分の共重合ポリエステルを完全に除去するまで処理し、単繊維繊度約０．２１デシテックスの極細繊維シートを得た。
【００８２】
次に、極細繊維シートに固形分濃度２０質量％に調整したポリカーボネート系ポリウレタン樹脂の水系エマルジョン液を含浸し、そして、１２０℃の乾燥炉で水分を乾燥し、ポリウレタンを架橋させた。その後、ポリビニルアルコールを熱水で除去し、１５０℃の温度で２０分間熱風乾燥することにより、不織布のポリエステル成分質量に対するポリウレタン樹脂の質量が３０質量％となるようにポリウレタン樹脂を付与したシート状物を得た。
【００８３】
上記のポリウレタン樹脂を付与したシート状物を厚さ方向に半裁し、半裁面と反対の表面を２４０メッシュのエンドレスサンドペーパーを用いた研削によって起毛処理を施した。
そして、得られたスエード調の基材をベージュ色の分散染料を用い１３０℃で、１時間液流染色し、還元、中和処理を行った。
【００８４】
こうして、厚みが０．６ｍｍ、見かけ密度が０．４９ｇ／ｃｍ３であり、不織布／ポリウレタンの質量比は８０／２０である表皮材４を得た。
【００８５】
［表皮材５］
表皮材１に、ポリカーボネート系ポリウレタンのＤＭＦ溶液を溶液重量が１０００ｇ／ｍ２になる様塗布し、水中で凝固、脱溶媒させ、脱水後、１２０℃の熱風下で乾燥して表面平滑性に優れる微多孔性組織からなる湿式ミクロポーラス層を形成した。
【００８６】
一方、絞付き離型紙上に、シリコーン変性ポリカーボネート系ポリウレタンを乾燥厚みが３０μｍとなる様にナイフコーターにて塗布し、１００℃で２分間熱風乾燥し、シリコーン変性ポリウレタン表皮層を形成した。さらに、この皮膜の上にポリカーボネート系ポリウレタンよりなるウレタン系２液接着剤を乾燥厚みが３０μｍとなる様ナイフコーターにて塗布し、１００℃で２分間熱風乾燥させてポリウレタン接着層を形成し、この上面に前述の表皮材１上に形成された湿式ミクロポーラス層の面を向き合わせて１００℃で熱圧着し、更に４０℃で４８時間熟成して接着剤を反応固化させた後、離型紙を剥離することにより、厚み０．７ｍｍの銀付き人工皮革（表皮材５）を得た。
【００８７】
［表皮材６］
１１０デシテックス／２８８フィラメントのポリエチレンテレフタレートフィラメント糸、撚り数１０００Ｔ／ｍの撚糸使いの平織物を常法により精練、染色（分散染料にてベージュ色に染色）し、１７０℃で３０秒間のヒートセットを行ない、経糸密度１１４本／２．５４ｃｍ、緯糸密度９６本／２．５４ｃｍ、厚さ０．４０ｍｍの平織物とした。さらに、表面を２４０メッシュのエンドレスサンドペーパーを用いて起毛処理を施した。その後、表皮材５の製法における表皮材１をこの起毛平織物に置き換えて、あとは表皮材５の製法と同様の製法にて、厚み０．６ｍｍの銀付き合成皮革（表皮材６）を得た。
【００８８】
［表皮材７］
表皮材６で用いた平織物を起毛させずに、あとは表皮材６の製法と同様の製法にて、厚み０．６ｍｍの銀付き合成皮革（表皮材７）を得た。
【００８９】
［表皮材８］
５６デシテックス／４８フィラメントのポリエチレンテレフタレートフィラメント糸、撚り数２０００Ｔ／ｍの強撚糸使いの平織物を常法により精練、染色（分散染料にてベージュ色に染色）し、１７０℃で３０秒間のヒートセットを行ない、経糸密度９３本／２．５４ｃｍ、緯糸密度６４本／２．５４ｃｍ、厚さ０．４０ｍｍの平織物とした。さらに、表面を２４０メッシュのエンドレスサンドペーパーを用いて起毛処理を施した。その後、表皮材５の製法における表皮材１をこの起毛平織物に置き換えて、あとは表皮材５の製法と同様の製法にて、厚み０．６ｍｍの銀付き合成皮革（表皮材８）を得た。
【００９０】
［表皮材９］
柔らかい仔牛のなめし革であるポルトローナ・フラウ社製レザー（ベージュ）を漉割機によって厚み調整を行い、厚み０．６ｍｍの天然皮革シート（表皮材９）を得た。
【００９１】
以下、実施例、比較例で用いた透明導電基材を作製するための材料について示す。
【００９２】
［アンダーコート塗液］
ポリウレタン樹脂の水分散体（第一工業製薬株式会社製「スーパーフレックス１５０」固形分濃度：３０質量％）をアンダーコート層用の樹脂とし、シリカ粒子の水分散体（日産化学工業株式会社製「スノーテックスＯＵＰ」固形分濃度：１５質量％）をアンダーコート層に含まれるシリカ粒子とした。前記スーパーフレックス１５０とスノーテックスＯＵＰと純水を５．２５：４．５：５．２５の質量比で混合し、固形分１５質量％のアンダーコート層作製用の塗布液とした。
【００９３】
［カーボンナノチューブ分散液］
特開２０１５−１１５１５７号公報の実施例（［００５２］〜［００５９］）を参照し、カーボンナノチューブ分散液を得た。
【００９４】
［オーバーコート塗液１］
６官能アクリルモノマー（共栄社化学株式会社製「ＤＰＥ−６Ａ」）をイソプロピルアルコールと酢酸エチルを７：３の質量比で混合した溶媒で希釈し、固形分濃度を２．０質量％とし、光重合開始剤（ＢＡＳＦ社製「ＩＲＧＡＣＵＲＥ１８４」）を樹脂固形分に対して５質量％添加してオーバーコート塗液４とした。
【００９５】
［オーバーコート塗液２］
ウレタンアクリレート（共栄社化学株式会社製「ＵＦ−８００１Ｇ」）をイソプロピルアルコールと酢酸エチルを７：３の質量比で混合した溶媒で希釈し、固形分濃度を２．０質量％とし、光重合開始剤（ＢＡＳＦ社製「ＩＲＧＡＣＵＲＥ１８４」）を樹脂固形分に対して５質量％添加してオーバーコート塗液１とした。
【００９６】
以下、実施例、比較例で用いた透明導電基材の作製方法について述べる。
【００９７】
［透明導電基材１］
厚み１００μｍのポリエステルフィルム（“ルミラー”（登録商標）Ｕ４８東レ社製）を基材として用い、基材の表面にアンダーコート塗液をワイヤーバーを用いて塗布し、１００℃で１分間乾燥しアンダーコート層を形成した。その後、カーボンナノチューブ分散液をワイヤーバーを用いてアンダーコート層の上に塗布し、１００℃で１分間乾燥しカーボンナノチューブ層を形成した。その後、オーバーコート塗液１をワイヤーバーを用いてカーボンナノチューブ層の上に塗布し、８０℃で１分間乾燥した。さらに、ＵＶ照射装置（アイグラフィックス株式会社製「ＥＣＳ−３０１」）を用いて窒素雰囲気下で積算光量４００ｍＪ／ｃｍ２の照射量でＵＶ照射し、透明導電基材１を得た。
【００９８】
［透明導電基材２］
厚み２００μｍのポリカーボネートフィルム（“カーボグラス”（登録商標）旭硝子社製）を基材として用い、基材の表面にアンダーコート塗液をワイヤーバーを用いて塗布し、１００℃で１分間乾燥しアンダーコート層を形成した。その後、カーボンナノチューブ分散液をワイヤーバーを用いてアンダーコート層の上に塗布し、１００℃で１分間乾燥しカーボンナノチューブ層を形成した。その後、オーバーコート塗液２をワイヤーバーを用いてカーボンナノチューブ層の上に塗布し、８０℃で１分間乾燥した。さらに、ＵＶ照射装置（アイグラフィックス株式会社製「ＥＣＳ−３０１」）を用いて窒素雰囲気下で積算光量４００ｍＪ／ｃｍ２の照射量でＵＶ照射し、透明導電基材２を得た。
【００９９】
［透明導電基材３］
導電性高分子であるＰＥＤＯＴ／ＰＳＳ水分散体（ヘレウス社製「Ｃｌｅｖｉｏｓ（登録商標）ＰＨ５００」）をカーボンナノチューブ分散体として用いた以外は透明導電基材２と同様にして透明導電基材３を得た。
【０１００】
［透明導電基材４］
厚み５０μｍのＩＴＯフィルム（日東電工社製“エレクリスタ”（登録商標））を透明導電基材４として用いた。
【０１０１】
（実施例１）
表皮材１の裏面に熱可塑性ポリウレタン系ホットメルト接着剤（軟化点１００℃）を溶融状態でドット状に配置し、接着剤塗布層を介して透明導電基材１を積層し、表面温度１３０℃の金属ロールとバックロールとの間を通過させることにより、貼り合わせ、光透過型導電積層体１得た。
【０１０２】
（実施例２）
表皮材２を用いた以外は、実施例１と同様にして光透過型導電積層体２を得た。
【０１０３】
（実施例３）
表皮材３を用いた以外は、実施例１と同様にして光透過型導電積層体３を得た。
【０１０４】
（実施例４）
表皮材４を用いた以外は、実施例１と同様にして光透過型導電積層体４を得た。
【０１０５】
（実施例５）
表皮材５を用いた以外は、実施例１と同様にして光透過型導電積層体５を得た。
【０１０６】
（実施例６）
表皮材６を用いた以外は、実施例１と同様にして光透過型導電積層体６を得た。
【０１０７】
（実施例７）
透明導電基材２を用いた以外は、実施例１と同様にして光透過型導電積層体７を得た。
【０１０８】
（実施例８）
透明導電基材３を用いた以外は、実施例１と同様にして光透過型導電積層体８を得た。
【０１０９】
（実施例９）
透明導電基材４を用いた以外は、実施例１と同様にして光透過型導電積層体９を得た。
【０１１０】
（実施例１０）
光透過型導電積層体７を真空成形機（日本製図器工業株式会社製「Ｆｏｒｍｅｃｈ」）にてヒーター設定温度４００℃で２０秒間加熱後、図７に示す金型を用いて金型温度１２０℃で真空成形を行い光透過型導電成形体１を得た。  
【０１１１】
（実施例１１）
光透過型導電積層体８を用いた以外は実施例７と同様にして光透過型導電成形体２を得た。
【０１１２】
（比較例１）  
表皮材７を用いた以外は、実施例１と同様にして光透過型導電積層体１０１を得た。表皮材の透過文字視認性試験において、光の透過は確認されるものの、輝度の強弱がばらついた不連続な点の集合体のように見え、文字の形状が判別しにくかった。
【０１１３】
（比較例２）  
表皮材８を用いた以外は、実施例１と同様にして光透過型導電積層体１０２を得た。表皮材の防透性が低く、表皮材の透過文字視認性試験において、バックライトの光を点灯させていないときに遮光性フィルムシートの黒とバックライトの筐体のライトグレー色とが透けて見えてしまった。
【０１１４】
（比較例３）  
表皮材９を用いた以外は、実施例１と同様にして光透過型導電積層体１０３を得た。表皮材の透過文字視認性試験において、文字が透過しなかった。
【０１１５】
（比較例４）
光透過型導電積層体９を用いた以外は実施例１０と同様にして光透過型導電成形体１０１を得た。成型後の表面抵抗値を測定したところ絶縁しており、測定値が表示されなかった。
【０１１６】
【表１】
2017165100.tif 000003
【０１１７】
【表２】
2017165100.tif 000004
【符号の説明】
【０１１８】
１：光透過型導電積層体
２：表皮材
３：接着層
４：透明導電基材
５：拡散板
６：ＬＥＤ
７：光透過型導電成形体
【図１】
2017165100.tif 000005
【図２】
2017165100.tif 000006
【図３】
2017165100.tif 000007
【図４】
2017165100.tif 000008
【図５】
2017165100.tif 000009
【図６】
2017165100.tif 000010
【図７】
2017165100.tif 000011
【図８】
2017165100.tif 000012